(57)【特許請求の範囲】
【請求項１】
ラノリン及びフッ素樹脂を含有することを特徴とするオフセット印刷インキ組成物。
【請求項２】
前記したラノリンの含有量が０．１〜１０重量％である請求項１に記載のオフセット印刷インキ組成物。
【請求項３】
前記したフッ素樹脂の含有量が０．１〜１０重量％である請求項１に記載のオフセット印刷インキ組成物。
【請求項４】
前記したラノリンが、脱水ラノリンである請求項１に記載のオフセット印刷インキ組成物。
【請求項５】
前記したフッ素樹脂が、ポリテトラフルオロエチレンである請求項１に記載のオフセット印刷インキ組成物。
【発明の詳細な説明】
【０００１】
【発明の属する技術分野】
本発明は、ブランケットの紙離れが良好で、インキ着肉性の良好なオフセット印刷インキ組成物に関する。
【０００２】
【従来の技術】
印刷機に於けるインキ壺上のインキは、壺ローラーを経由し複数のインキローラー・版画像・ブランケット・紙へとインキ薄膜を分裂させ、転移を繰り返しながら移動する。
【０００３】
また通常、複数の印刷胴からなる多色印刷の場合、後刷り胴ではインキの最終的な到達先である紙には先胴で印刷したインキ膜があり、この上にインキを印刷させる必要がある。その為に後刷りの印刷胴でのインキのタックバリュー（以下、Ｔ．Ｖ．値）は、先刷りインキのＴ．Ｖ．値より低い値にし、逆に紙側のインキがブランケット上に転移しないように後刷りインキのＴ．Ｖ．値を設定してある。
【０００４】
従来、紙−ブランケット間のインキの離れ（以下、この状態をブランケットの紙離れと言う）を改善するためにはインキの硬さを落としたり、重合乾性油の如きを添加する等し、Ｔ．Ｖ．値を落とすことで対応していたが、この場合、インキの粘着性、動的・静的な粘度の低下をもたらし、先に述べたインキローラー間の転移の際にミスチングの発生や、多色刷り時のインキのＴ．Ｖ．値のバランスの悪化から、紙面のインキがブランケットに取られるバックトラップ現象などの不具合の原因なり得、インキに要求されるべき特性の範囲域を著しく狭めてしまう欠点を有していた。
【０００５】
また従来、ラノリン及びポリテトラフルオロエチレンは、それぞれ個別に印刷物の耐摩擦性能向上等ための添加剤であるワックス成分として知られている。特開昭６３−２２８７６には凸輪インキに於いて低粘度での良好なタック性を得ている例が示されている。しかしながら、ブランケットの紙離れ、着肉性に問題を有している。又、組み合わせによる効果として、ブランケットの紙離れの向上や着肉性の向上を目的とした添加剤として報告された例はない。
【０００６】
【発明が解決しようとする課題】
本発明の課題は、インキの粘着性・動的・静的粘度を低下させずに、即ち、インキに要求されるべき特性の範囲域を著しく狭めること無しに、ブランケットの紙離れを改善し、更にはインキの着肉性を向上させたオフセット印刷インキ組成物を得ることにある。
【０００７】
【課題を解決するための手段】
本発明者らは、上記の課題を解決すべく鋭意研究を重ねた結果、本研究を完成するに到った。即ち本発明は、ラノリン及びフッ素樹脂を必須成分として含有することを特徴とするオフセット印刷インキ組成物に関するものである。
【０００８】
又、本発明は、前記したラノリンの含有量が０．１〜１０重量％であるオフセット印刷インキ組成物に関する。
【０００９】
又、本発明は、前記したフッ素樹脂の含有量が０．１〜１０重量％であるオフセット印刷インキ組成物に関する。
【００１０】
更に、本発明は、前記したラノリンが、脱水ラノリンであるオフセット印刷インキ組成物、又、前記したフッ素樹脂が、ポリテトラフルオロエチレンであるオフセット印刷インキ組成物に関する。
【００１１】
【発明の実施の形態】
本発明において用いられるラノリンとしては、天然抽出物、合成物を問わず、どのようなものでも良い。本発明に係わるオフセット印刷インキ組成物の成分であるラノリンとして、具体的には、含水ラノリンを精製し、脱水した脱水ラノリンを主に指し、羊毛脂、及びその成分である、コレステリン、ラノステリン、アグノステリン等と、ラノセリン酸、ラノパルミチン酸、リグノセリン酸等とのエステル類、遊離のコレステリン、遊離のセチル、セリル、及びカルナウバアルコール等を挙げることが出来る。
【００１２】
本発明のオフセット印刷インキに対するラノリンの添加量は０．１〜１０重量％が好ましい。０．１重量％より少ないと、ブランケットの紙離れ効果が少なく、１０重量％より多い場合、印刷物の濃度及び光沢等に影響を与えることがある。
【００１３】
又、ここでフッ素樹脂とは、フルオロオレフィン単位を有する樹脂であり、フルオロオレフィン単位の原料としては、例えばテトラフルオロエチレン、クロロトリフルオロエチレン、トリフルオロエチレン、フッ化ビニリデン、ヘキサフルオロプロピレン、ペンタフルオロプロピレンなどを使用することができる。特に、好ましいフッ素樹脂としては、ポリテトラフルオロエチレン（ＰＴＦＥ）が挙げられる。
【００１４】
又、ここでフッ素樹脂の形状としては、粉末が好ましく、その粒径は特に問わないが、練肉工程等により、その粒径は２０μｍ以下、特に１０μｍ前後に揃えることが好ましい。
【００１５】
又、フッ素樹脂の添加量に付いても同様に、０．１〜１０重量％が好ましい。０．１重量％より少ないと、ブランケットの紙離れ効果が少なく、１０重量％より多いと添加量に比した添加剤の効果が得られないか、又は、印刷物の濃度及び光沢等に影響を与えることがある。
【００１６】
本発明の関わる印刷インキを製造するには、いずれも従来技術と同様でよい。例えばロジン変性フェノール樹脂、アルキッド樹脂、石油樹脂の如き合成樹脂、亜麻仁油、桐油の如き乾性油及び軽油の如き溶剤の一部を加熱することで予めワニスを調整しておき、次いで三本ロールミル等の分散・攪拌機器によって公知の有機顔料、無機顔料等の如き顔料、ワニス、軽油等の如き溶剤、金属石鹸等の如き乾燥促進剤、澱粉、ラノリン並びにフルオン樹脂等を練肉することによって製造することが出来る。或いは、必要に応じて予めワニスを調製し、次いでラノリン並びにフルオン樹脂等をワニスの一部と混練してラノリン並びにフルオン樹脂等の混練物を得た後に、三本ロールミルにより顔料、ラノリン並びにフルオン樹脂等の混練物、ワニス、溶剤並びに乾燥促進剤を練肉することによって製造してもよい。
【００１７】
本発明のインキ組成物は、オフセット印刷に限らず、商業輪転、湿し水不要平版、凸版印刷等に対しても使用できる。
【００１８】
【実施例】
以下本発明を実施例により更に具体的に説明するが、本発明の範囲はこれらの実施例により限定されるものではない。
【００１９】
ロジン変性フェノール樹脂５０重量％、亜麻仁油３０重量％、並びに軽油２０重量％を２００℃で２時間加熱してワニス（Ａ）を調整した。
【００２０】
ロジン変性フェノール樹脂１５重量％、亜麻仁油５重量％、並びに軽油３０重量％、ＰＴＦＥ粉５０重量％を三本ロールミルにて練肉し、フッ素樹脂ベース添加剤（Ｂ）を得た。
【００２１】
次いで、上記ワニス（Ａ）６０重量％（ロジン変性フェノール樹脂３０重量％、亜麻仁油１８重量％、軽油１２重量％に相当）、カーボンブラック２０重量％、軽油１７重量％、乾燥促進剤（コバルトオクテートとマンガンナフテートを重量比で１：１８の割合にて混合した物）０．５重量％、並びにラノリンと表１に示すフッ素樹脂ベース添加剤（Ｂ）と軽油を三本ロールミルにて練肉することで得られる、表２に示す実施例（試料１〜６）、並びに比較例（試料７〜１０及び標準）の印刷インキを製造した。
【００２２】
（印刷試験）
実施例（試料１〜６）、並びに比較例（試料７〜１０及び標準）で得られたオフセットインキを用い、ＲＯＬＡＮＤ ７０４ オフセット印刷機で、１０，０００枚／時の印刷速度にてＳＫコート紙に印刷した。
【００２３】
上記印刷物１０，０００枚を印刷した時点で、ブランケットの紙離れ、及び印刷物の着肉性の評価を目視にて判定した。結果は表５に示す通りであった。
【００２４】
【表１】
0003783806.tif 000002
【００２５】
表１に於ける（１）〜（４）の成分を以下に示す。
（１）大日本インキ化学工業社製；ベッカサイトＦ−６５０２
（２）日清製油社製            ；アマニ油Ｎ−Ｂ
（３）日本石油社製            ；７号ソルベント
（４）喜多村社製              ；ＫＴＬ−８Ｆ
【００２６】
【表２】
0003783806.tif 000003
【００２７】
【表３】
0003783806.tif 000004
【００２８】
【表４】
0003783806.tif 000005
【００２９】
上記の表２〜４に於ける▲１▼〜▲７▼の各成分を以下を示す。
▲１▼三菱化学社製            ；ＭＡ−７カーボンブラック
▲２▼大日本インキ化学工業社製；ベッカサイトＦ−７３
▲３▼日清製油社製            ；アマニ油Ｎ−Ｂ
▲４▼日本石油社製            ；ＡＦソルベント６
▲５▼大日本インキ化学工業社製；ＣＭ−１１８
▲６▼吉川製油社製            ；精製ラノリン
▲７▼大日本インキ化学工業社製；フルオン樹脂ベース
【００３０】
【表５】
0003783806.tif 000006
【００３１】
表５に於ける評価基準は、各項目について、「５：向上、４：若干向上、３：変化無し、２：若干低下、１：低下」である。
【００３２】
【発明の効果】
本発明で得られるオフセットインキは、良好なブランケットの紙離れ適性を示し、更に着肉性の向上が見られる。また光沢の低下も見られないことから、掲題の適性に関し、従来インキの大幅な性能向上が図れるものである。